【事件の表示】
　平成１１年特許願第１７５５５１号「位相差板および円偏光板」拒絶査定不服審判事件〔平成１３年　１月１２日出願公開、特開２００１−　　４８３７〕について、次のとおり審決する。
【結　論】
　本件審判の請求は、成り立たない。
【理　由】
第１　手続の経緯
　本願は、平成１１年６月２２日になされた出願である。平成１４年７月２日付けで手続補正書が提出された後、平成１９年１１月１３日付けで拒絶理由が通知され、これに対して平成２０年１月１５日付けで意見書が提出されたものの、同年２月１日付けで拒絶査定がなされた。この査定に対し、同年年３月５日に拒絶査定不服審判の請求がなされた。
　
　
第２　本願発明
　本願の請求項１から１４に係る発明は、平成１４年７月２日付けの手続補正により補正された明細書の特許請求の範囲の請求項１から１４に記載された事項により特定されるものであるところ、その請求項２に係る発明（以下、「本願発明」という。）は次のとおりである。
＜本願発明＞
「　長尺状の透明支持体および液晶性化合物を含む光学異方性層を有し、光学異方性層の位相差が実質的にπであり、光学異方性層の面内の遅相軸と透明支持体の長手方向との角度が実質的に７５゜であり、
　透明支持体および光学異方性層に加えて、さらに複屈折フイルムを有し、複屈折フイルムの位相差が実質的にπ／２であり、複屈折フイルムの面内の遅相軸と透明支持体の長手方向との角度が実質的に１５゜であり、複屈折率フイルムの面内の遅相軸と光学異方性層の面内の遅相軸との角度が実質的に６０゜である位相差板。」
　
　
第３　刊行物及び各刊行物の記載事項
１　引用例１
　原査定の拒絶の理由に引用された、本願出願前に頒布された刊行物である、特開平６−２４２３１７号公報（以下、「引用例１」という。）には、図面とともに、以下の事項の記載がある（下記、「３　引用発明の認定」又は「第５　相違点の検討・判断」において特に関連する部分に下線を引いた。）。
　
（１）　【特許請求の範囲】の欄
「【特許請求の範囲】
【請求項１】  少なくとも液晶高分子層および延伸高分子からなる偏光膜層を具備してなる長尺な光学素子用積層シート。
【請求項２】  少なくとも所定の角度でもってＭＤ方向に対し斜め方向に配向してなる液晶高分子フィルム層および偏光膜層を具備する長尺な光学素子用積層シート。
【請求項３】  液晶高分子が、液晶状態ではネマチック配向またはねじれネマチック配向し、液晶転移温度以下の温度ではガラス状態となる液晶高分子であることを特徴とする請求項１または２記載の長尺な光学素子用積層シート。」
　
（２）　段落【０００１】〜段落【００２８】
「【０００１】
【発業上の利用分野】本発明は、液晶表示素子用色補償板、液晶表示素子用視野角補償板、光学的位相差板、１／２波長板、１／４波長板、旋光性光学素子などの光学素子に使用される液晶高分子層を積層してなる長尺な連続フィルム状の光学素子用積層シートに関する。特に、任意の特定方向に配向してなる高分子液晶層と偏光膜層とを積層してなる長尺な連続フィルム状の光学素子用積層シートに関する。
【０００２】
【従来の技術】従来、液晶表示素子用色補償板、液晶表示素子用視野角補償板、光学的位相差板、１／２波長板、１／４波長板、旋光性光学素子などの光学機能を有する光学素子用フィルムは、いずれもたとえばポリカーボネート、ダイアセチルセルロースなどの高分子の一軸延伸配向フィルムを利用するものであったので、その配向の方向は該延伸方向により規制され、たとえば長尺なフィルムではそのフィルムの配向方向としては該フィルムの延伸方向であるＭＤ方向に限らざるを得なかった。
【０００３】一方、たとえば液晶表示素子として用いられる場合上記光学素子用フィルムと貼合されて使用されることが多い偏光板も同様であった。すなわち、
偏光板もポリビニルアルコール、ＰＥＴなどのポリエステルなどの高分子の一軸延伸フィルムを利用して、これらにヨウ素あるいは二色性染料などを含浸させたものであるので、その偏光子としての透過軸方向は該フィルムの延伸方向により規制され、たとえば長尺なフィルムではその偏光子の透過軸方向としては該フィルムの延伸方向がＭＤ方向とするとそのＴＤ方向に限られる。
【０００４】すなわち前記光学素子用フィルムおよび前記偏光板もいずれも結晶性高分子の一軸延伸フィルムを利用する限り、その配向方向または透過軸方向は必然的に該フィルムの延伸方向により限定される。
【０００５】長尺な形態のフィルムでは、その延伸方向は長尺フィルムの長手方向、すなわちＭＤ方向であるのが通常である（たとえＴＤ方向であっても後述の事情は同様てある。）。
【０００６】ここで、前記光学素子用フィルムと偏光板とを貼合してたとえば液晶表示素子用光学素子として使用する場合には、該光学素子用フィルムの配向方向と偏光板の透過軸方向とを特定の角度でもって組み合わせる必要がある。
【０００７】従って、配向方向あるいは透過軸方向が固定化されている一軸延伸フィルムを利用する限り、長尺なフィルム同士を貼合してなるものを製造することは実際上困難であった。
【０００８】それ故、従来は一軸延伸フィルムから別個に延伸方向に対して所定の角度でもってそれぞれ方形の素子を切り出し、その後配向方向と透過軸方向とを合致させて貼合する方法が取られていた。
【０００９】しかるに、従来のこのような切り出し、貼合の作業はいずれも手作業で慎重に行われているにもかかわらず、方向の角度合わせが正確に行われる必要があるところから不合格品の発生が避けられなかった。また生産性の向上も当然望めなかった。
【００１０】そのほか、長尺な一軸延伸フィルムから方形のフィルムを斜めに切り出さざるを得ず、フィルムとしてロスが多いことも問題であった。
【００１１】
【本発明が解決しようとする課題】本発明は、生産性および経済性の向上した前記光学素子用フィルムと偏光板とを貼合してなる積層シートを提供することを目的とする。
【００１２】
【課題を解決するための手段】すなわち、本発明の第１は、少なぐとも液晶高分子層および延伸高分子からなる偏光膜層を具備してなる長尺な光学素子用積層シートに関する。
【００１３】また、本発明の第２は、少なくとも所定の角度でもってＭＤ方向に対し斜め方向に配向してなる液晶高分子フィルム層および偏光膜層を具備する長尺な光学素子用積層シートに関する。
【００１４】以下に本発明をさらに説明する。
液晶表示素子用色補償板、液晶表示素子用視野角補償板、光学的位相差板、１／２波長板、１／４波長板、旋光性光学素子などの光学機能を有する樹脂層を、任意の角度でもって配向された液晶高分子層により構成し、さらに該高分子層は長尺なフィルムにより構成される。該長尺なフィルムのＭＤ方向に対して任意の角度の方向でもって該高分子液晶層は配向しているものである。
【００１５】積層されるべき液晶高分子としては液晶性を示す高分子であって、溶融時に液晶性を示すサーモトロピック液晶ポリマーである。溶融時液晶相の構造は、スメクチック、ネマチック、ねじれネマチック（コレステリック）またはディスコティックのいずれの分子配列構造であることもできる。ここで選択されるサーモトロピック液晶ポリマーは、溶融時からその温度をガラス転移温度よりも低い温度に低下させると、液晶相の分子配列状態が保持される液晶高分子である。
【００１６】このようないわゆる自己メモリー性を有するものであるところから、ラビング処理済みの配向基板を該液晶高分子と積層した後、該液晶高分子を溶融し液晶相を発現されれば、発現した液晶相はラビング面に対応して配向する。これを該液晶高分子のガラス転移温度よりも低い温度まで冷却すれば、液晶相時の配向が保存され配向が固定化される。
【００１７】ラピング処理済みの配向基板と積層されるべきサーモトロピック液晶ポリマーとしては、該ポリマーのガラス転移温度よりも低い温度まで低下させると、液晶相の分子配列状態が保持されるような液晶高分子であれば任意ものが選択できる。すなわち、液晶転移温度以下の温度ではガラス状態となる液晶高分子である。
【００１８】光学的位相差板、旋光子などの光学素子として使用される場合には、液晶時均一でモノドメインなネマチック相を示す液晶高分子が好ましい。
……（中略）……
【００２７】そのほか、液晶表示用視野角補償板、コレステリックフィルターとしては、ねじれ角が３６０°以上の高分子液晶層が用いられる。
１／２波長板、１／４波長板および旋光性を有することを必要としない光学的位相差板はねじれ構造を有しないネマチック液晶高分子が用いられる
【００２８】いずれにしろ、高分子液晶を用いるならばこのような光学パラメーターの厳密な制御は容易に行うことができる。」
　 
（３）　段落【００４６】〜段落【００９３】
「【００４６】次に上記液晶高分子を配向した長尺フィルムとする方法について説明する。液晶高分子を任意の方向に配向させるにはラビング処理による。このラビング処理も長尺な配向基板のＭＤ方向に対して所定の角度を有する方向に行う。
【００４７】配向基板とは、液晶高分子の配向を規制する基板であって、これは適宜の基材上に形成された高分子フィルムであることもできる。
【００４８】配向基板を構成する高分子としては、ラビング処理により表面が物理的または物理化学的に配向し、その後該ラビング処理表面と接触した液晶高分子が該ラビング処理に対応して配向し得るようなものならばいずれのものも採用することができ、熱硬化性樹脂または熱可塑性樹脂のいずれでもよい。
 ……（中略）…… 
【００５０】上記高分子フィルムそれ自身にラビング処理をすることもできるし、またこれら高分子フィルムを基材としてその表面に上記例示される他の高分子からなる有機薄膜を形成してなるものも例示される。またこのような有機薄膜の該基材としては、上記高分子フィルムのほかに、銅、ステンレス、鋼などの金属箔であることもできる。
 ……（中略）…… 
【００５２】長尺な連続フィルム上の基材上に配向基板としての有機薄膜を形成する方法は、該基材が長尺な連続フィルムであることからたとえばダイコーターなどの安価な方法によることができる。たとえば、ポリイミドなどの熱硬化性樹脂溶液をコート後、加熱硬化させて有機薄膜を得る方法またはポリビニルアルコールなどの熱可塑性樹脂溶液をコート後、溶剤を除去して有機薄膜を得る方法などの方法を採用することができる。
 ……（中略）…… 
【００５４】本発明においてラビング処理の対象とするもので特に好ましいものは、長尺な自立性のある高分子フィルムそれ自身をラビング処理してなり、特に積層すべき基材などを使用しないものである。かかる目的に好適な長尺なフィルムとしては、上記例示のフィルムのうち熱可塑性樹脂からなるフィルム、たとえばポリエチレンテレフタレート、ポリフェニレンサルファイド、ＰＥＥＫ、ポリビニルアルコールなどの熱可塑性樹脂である。
 ……（中略）…… 
【００５６】また、このような熱可塑性樹脂フィルムは、後述のラビング処理による効果を妨げない範囲で公知の方法によりＭＤ方向に対して１軸方向または２軸方向に適宜に延伸されたフィルムであることができる。
【００５７】ラビング処理は、長尺な連続フィルムのＭＤ方向に対して所定の任意の角度、好ましくは斜め方向にラビングするものである。　
【００５８】ＭＤ方向に対する斜め方向の角度は、たとえば液晶表示素子における各液晶の所定の角度に対応させるべく、別途設定される。たとえば、ＭＤ方向に対して４５°以上の角度に設定し得る。
【００５９】ラビング処理は、任意の方法で行うことができる。たとえばその一つの方法として図１により説明すると、配向基板としての長尺な連続フィルム（１２）をＭＤ方向に搬送するステージ（１１）上に、長尺フィルム（１２）およびそのＭＤ方向に対して任意の角度で斜めにラビングロール（１０）を配置し、該長尺フィルム（１２）を搬送しながら該ラビングロール（１０）を回転させ、該フィルム（１２）表面をラビング処理する。ラビングロール（１０）とステージ（１１）の移動方向とが成す角度は自在に調整し得る機構である。
 ……（中略）…… 
【００６２】ラビング処理済みの配向基板は、ついでラビング面が液晶高分子と接するように積層される。該ラビング処理済みの配向基板のラビングに応じて液晶高分子が配向する。
【００６３】液晶高分子は、任意の方法で長尺なフィルムとされる。たとえば、適宜の溶剤に溶解させ塗布後、乾燥させてフィルムを形成する方法あるいは、Ｔダイなどにより直接液晶高分子を溶融押し出しするなどの方法によることができる。膜厚などの品質の点から溶液塗布して乾燥する方法が適当である。前記したとおり、本発明における長尺なフィルムという意味は、一定の長さを有する連続しているフィルムを意味し、工業的にはロール巻された形態で供給され得るような連続フィルムを意味する。もちろん、ロール巻の形態が必須ではなく、適宜に折り畳まれた連続フィルムであってもよい。長尺フィルムの長さは、場合により１００００ｍという長尺に達することもある。
【００６４】すなわち、まず液晶高分子を所定の割合で溶剤に溶解し溶液を調整する。この際の溶媒はポリマーの種類によって異なるが、通常はアセトン、メチルエチルケトン、シクロヘキサノンなどのケトン類；テトラヒドロフラン、ジオキサンなどのエーテル類；クロロホルム、ジクロロエタン、テトラクロロエタン、トリクロロエチレン、テトラクロロエチレン、オルソジクロロベンゼンなどのハロゲン化炭化水素；これらの混合溶媒；これらとフェノールとの混合溶媒；ジメチルホルムアミド、ジメチルアセトアミドなどのアミド系溶媒；ジメチルスルホキシド；Ｎ−メチルピロリドンなどの溶媒を使用することができる。溶液の濃度は、ポリマーの粘性により異なるが、通常は５〜５０重量％の範囲であり、好ましくは１０〜３０重量％の範囲である。
【００６５】次にこの溶液を、所定の角度でもってＭＤ方向に対し斜め方向にラビング処理してなる長尺な配向基板に塗布をする。
【００６６】塗布の方法としては、特に限定されず、たとえばダイコート法、スロットダイコート法、スライドダイコート法、ロールコート法、バーコート法、浸漬引き上げ法などを採用することができる。塗布後、適宜に溶剤を乾燥により除去する。
【００６７】所定の角度でもってＭＤ方向に対し斜め方向にラビング処理してなる長尺な配向基板上に、液晶高分子層が形成された後に、所定温度、所定時間加熱し、冷却することにより、液晶高分子の配向を固定化する。
 ……（中略）…… 
【００７３】
本発明においては、下の配向基板が所定の角度でもってＭＤ方向に対し斜め方向にラビング処理してなる長尺な配向基板であるので、このラビング処理に対応して所定の角度でもってＭＤ方向に対し斜め方向に配向してなる長尺な液晶高分子フィルムが得られる。
 ……（中略）…… 
【００７７】
所定の角度でもってＭＤ方向に対し斜め方向にラビング処理してなる長尺な配向基板それ自体が、透光性基板であるときは固定化された積層体それ自身を、そのままあるいは適宜に偏光板と組み合わせることにより光学素子に使用できる。そのほか支持体としての適宜の透光性基板上に配向固定化された液晶高分子層を移行させて最終的には光学素子として使用されることもできる。
【００７８】
透光性基板としては、透明性および光学的等方性を有し、液晶高分子相を支持できるものならば特に限定されないが、長尺なものである必要がある
【００７９】該透光性基板への移行は、任意の方法によることができ、たとえば転写法によることができる。この方法は、適宜の粘接着剤により液晶高分子層を粘接着させて移行させる方法である。この粘接着剤層としては、透光性であって光学的に等方である限り任意のものが使用でき、アクリル系、エポキシ系、エチレン−酢酸ビニル系、ゴム系などが使用できる。好ましくはアクリル系粘接着剤によるものである。
【００８０】
このようにして得られた長尺な積層フィルムはその配向がＭＤ方向に対して任意の所定の角度、好ましくはＭＤ方向に対して斜め方向である。
 ……（中略）…… 
【００８２】本発明においては、さらに長尺な偏光板と積層する。積層すべき長尺な偏光板としては公知の偏光膜を有するものが使用できる。偏光膜は、一軸延伸高分子フィルムからなり、たとえばポリビニルアルコール、ポリビニルブチラールまたはＰＥＴなどのポリエステルなどの透明高分子フィルムの長尺な一軸延伸フィルムにヨウ素を吸収させたものまたは二色性染料を含浸させたものなどである。その厚みは、１〜５００μｍの範囲から選択される。
【００８３】偏光板は通常、透光性基板／偏光膜／透光性基板である粘接着剤層を介して積層された三層構造の積層シートとして市販されているので、これを利用して貼合することもできる。ここで、透光性基板の種類などは前述したものと同様である。
【００８４】偏光フィルムと液晶高分子フィルムとの積層においても、公知の透光性の粘接着剤を介して積層することができる。
【００８５】なお、前記透光性基板が偏光機能をも有するとき、すなわち偏光膜でもあるときは、液晶高分子を直接この偏光機能を有する透光性基板上に転写することができる。この場合は液晶高分子と偏光板とが直接接して積層されることになり、その結果該光学素子用積層シートが軽量化するとともに液晶高分子層と偏光膜層との距離が最小となるためにたとえば液晶表示素子における視野角がさらに補償されることが期待される。
【００８６】本発明においては液晶高分子層は長尺な連続フィルムであるために同じく連続の長尺な偏光板と容易に連続的に積層操作を行うことができる。このような偏光板との積層は、偏光フィルムの透過軸と液晶高分子フィルムとの光軸を一定の関係を有する様に積層する必要があるが、本発明の液晶高分子は任意の方向に配向角度を設定できるために長尺なフィルム同士を互いにＭＤ方向に揃えて連続的に重ね合わせをすることにより積層が可能である。すなわち、従来のようにあらかじめ方形に切り出したフィルム同士を方向の角度合わせをして張り合わせるという操作が不要となる。それ故、生産性と経済性が共に向上することになる。
【００８７】具体的な本発明の光学素子用積層シートの構成としては、ハードコート層／液晶高分子層／粘接着層／透光性基板層、透光性保護フィルム層／粘接着剤層／液晶高分子層／粘接着剤層／透光性基板層および（剥離性保護フィルム層）／液晶高分子層／粘接着剤層／透光性基板層などの構成の光学機能を有するシートの上下いずれかの面に偏光板を積層する構成などが例示される。該偏光板としては前述の三層構造の偏光板でも良いし、またこれは公知の粘接着剤層を介して粘接着された偏光膜／透光性基板の二層構造の偏光板を積層した構成であることもできる。
【００８８】さらに、上記構成において透光性基板を偏光板とした構成、たとえばハードコート層／液晶高分子層／粘接着層／偏光板層、透光性保護フィルム層／粘接着剤層／液晶高分子層／粘接着剤層／偏光板層および（剥離性保護フィルム層）／液晶高分子層／粘接着剤層／偏光板層などの構成も可能である。
【００８９】そのほか、ハードコート層／液晶高分子層／粘接着層／偏光膜層／粘接着剤層／透光性基板、透光性保護フィルム層／粘接着剤層／液晶高分子層／粘接着剤層／偏光膜層／粘接着剤層／透光性基板および（剥離性保護フィルム）／液晶高分子層／粘接着剤層／偏光膜層／粘接着剤層／透光性基板などの構成を採用することも可能である。
 ……（中略）…… 
【００９３】
【発明の効果】
１）液晶高分子層を使用しているので、任意の配向方向とすることができる。それ故、偏光膜の透過軸に対して特定の配向方向を設定できるために、長尺な液晶高分子フィルムと長尺な偏光フィルムとが連続的に貼合され、生産性および経済性が飛躍的に向上した光学素子用積層シートとなる。
２）本発明においては液晶高分子層がねじれ構造を有しているために、該フィルムと偏光フィルムとをロール同士で積層する場合、すなわち長尺物同士をそのＭＤ方向を揃えて重ね合わせる場合に特徴ある光学素子用積層シートが得られる。すなわち、一軸延伸フィルムを利用してなる偏光フィルムは、その透過軸はつねにＭＤ方向に対するＴＤ方向に固定化されているので、液晶高分子フィルムのラビング方向がＭＤ方向でかつ９０°ねじれの場合、ラビング面の反対側に偏光フィルムを貼合すると透光軸と液晶高分子フィルムの配向軸とが一致したものが得られる。これは、本発明の大きな特徴の一つである。」
　
（４）　【図１】
　【図１】には、長尺フィルム状の配向基板をそのＭＤ方向に対して斜め方向にラビングする装置の平面図が図示されている。 
　
　
２　引用例２
　同じく原査定の拒絶の理由に引用された、本願出願前に頒布された刊行物である、特開平１０−６８８１６号公報（以下、「引用例２」という。）には、図面とともに、以下の事項の記載がある（下記、「第５　相違点の検討・判断」において特に関連する部分に下線を引いた。）。
　
（１）【要約】の欄
「【課題】  入射光線の波長に対して、均一な位相差特性の波長板を提供し、この波長板を用いた液晶ディスプレイ等の光学システムの特性を改善する。
【解決手段】  １／４波長板と１／２波長板とを予め設計した角度で貼り合わせた位相差板を用いることにより、レタデーションの波長分散を制御でき、特に入射光線の波長（λ）に対するレタデーションの比（Δｎｄ／λ）をほぼ一定にすることができる。」
　
（２）　【特許請求の範囲】の欄
「【請求項１】  複屈折光の位相差が１／４波長である１／４波長板と、複屈折光の位相差が１／２波長である１／２波長板とを、それらの光軸が交差した状態で貼り合わせたことを特徴とする位相差板。
……（中略）……
【請求項３】  請求項１又は２に記載の位相差板において、
前記１／４波長板と前記１／２波長板との光軸のなす角をｐとした場合に、５０度＜ｐ＜７０度を満足するものであることを特徴とする位相差板。
【請求項４】  請求項１乃至３に記載の波長板と偏光板とを貼り合わせて形成したことを特徴とする円偏光板。」
　
（３）　段落【０００１】〜【０００８】
「【０００１】
【発明の属する技術分野】本発明は、複屈折光の位相差の波長分散を制御した位相差板、及びそれを用いた円偏光板に関するものである。
【０００２】
【従来の技術】従来から、この種の波長板は、反射防止シート、液晶ディスプレイ、液晶プロジェクター等に使用されているが、いずれの用途においても変色を防ぐために位相差の波長分散を制御すること、つまり波長板の特性が波長によらず一定であることが求められている。
【０００３】この課題を解決する方法として、特開平５−２７１１８号公報及び特開平５−２７１１９号公報にて提案された技術がある。この技術は、複屈折光の位相差の波長分散の大きい材料と小さい材料で製作したシートを直交して貼り合わせることによって、波長分散を打ち消し合わせて、波長分散の少ない波長板を得るものである。
【０００４】
【発明が解決しようとする課題】上述した従来の技術においては、その原理上、うまく波長分散を打ち消し合うような２種類の複屈折材料を必要とするが、そのような材料が常に適当なコストで入手可能であるとは限らないので、事実上設計の自由度が制限されるという問題がある。
【０００５】本発明は、このような点に鑑みてなされたもので、入手容易な１種類の複屈折材料のみでも、
波長による位相差の変化が少なく、その一定性に優れる位相差板を提供し、例えば可視光全域に渡って１／４波長板としてほぼ機能する位相差板を実現できるようにしたものである。
【０００６】
【課題を解決するための手段】本発明の位相差板は、１／４波長板（複屈折光の位相差が１／４波長である複屈折性フィルム）と、１／２波長板（複屈折光の位相差が１／２波長である複屈折性フィルム）とを、それらの光軸を予め設計した角度に交差した状態で貼り合わせてなるものである。
……（中略）……
【０００８】すなわち、複屈折光の屈折率差（Δｎ）と厚さ（ｄ）の積（Δｎｄ）で定義されるレタデーションが、設計波長（λｏ）の１／４である１／４波長板と、１／２である１／２波長板を予め設計した角度で貼り合わせた位相差板を用いることにより、レタデーションの波長分散を制御でき、特に入射光線の波長（λ）に対するレタデーションの比（Δｎｄ／λ）をほぼ一定にでき、この位相差板を用いた光学システムの特性を改善することができる。」
　
（４）　段落【０００９】〜【００３１】
「【０００９】
【発明の実施の形態】本発明の位相差板及び楕円偏光板の実施形態を図面に従って以下説明する。図１に本発明の位相差板の第１実施形態を示す。座標軸を、図２（ａ）に示すように定義し、光学素子はｙｚ平面内に配置し、光線はｘ軸に沿って進行するものとする。また光学素子の軸の方向は図２（ｂ）に示すようにｙｚ平面内でｙ軸から右向きを正とした角度で計るものとする。以下の説明においても同じ定義を用いる。
【００１０】
図１（ａ）中、１１は１／２波長板、１２は接着材、１３は１／４波長板である。１／２波長板１１は、図１（ｂ）に示すように延伸軸が−１５度、１／４波長板１３は、図１（ｃ）に示すように延伸軸が−７５度の方向に配置されている。この１／２波長板１１や１／４波長板１３は高分子フィルムを延伸処理して作成されるが、本実施形態では、波長板材料としてよく使用されるポリカーボネイトを材料として選択している。
【００１１】この位相差板は、鉛直方向（０度方向）の直線偏光を１／２波長板側１１から入射させた場合に波長分散特性が改善された１／４波長板として機能するように設計されており、可視光の範囲（４００ｎｍ〜７００ｎｍ）において波長によらずほぼ完全な円偏光に変換することができる。
……（中略）……
【００１８】本発明は、以上説明したような不具合を解決するためになされた方式であり、再び本発明の第１実施形態に戻ってその働きを図７に示すポアンカレ球を用いて説明する。本実施形態の位相差板は、延伸軸が−１５度の１／２波長板１１と−７５度の１／４波長板１３とからなっているが、ポアンカレ球上では１／２波長板１１の延伸軸は直線Ｆで、１／４波長板１３の延伸軸は直線Ｇで表わされる。
【００１９】そして、各々の作用は１／２波長板１１は１８０度の回転、１／４波長板１３は９０度の回転である。比較例１と同じ鉛直方向の直線偏光を入射すると、入射光は点Ａに対応している。まず、基準波長の場合は、１／２波長板１１によって点Ｈへ移され、さらに１／４波長板１３によって点Ｃ（北極）に移されるので、比較例１と同様に完全な左向き円偏光に変換できることが分かる。
【００２０】次に、基準波長より短波長の場合は１／２波長板１１のレタデーションが過剰になるので点Ｊに移されるが、この点Ｈとのずれが次の１／４波長板１３のレタデーションの過剰分と打ち消し合い、最終的に点Ｃの近くに移される。同様に基準波長より長波長の場合は、１／２波長板１１のレタデーションが不足するので点Ｋに移されるが、この点Ｈとのずれが次の１／４波長板１３のレタデーションの不足分を補って最終的にはやはり点Ｃの近くに移される。このようにして、どの波長においてもはぼ完全な左向き円偏光が得られる。
【００２１】上述の比較例１と本実施形態の特性の違いを、出力光線中の円偏光の割合によって分析すると、図８に示すようになる。図８から明らかなように、本実施形態のグラフ８１は比較例１のグラフ８２に比べてはるかに均一な波長分散特性を示している。また、本実施形態の波長板は１／２波長板１１と１／４波長板１３との角度を変更することによってさらに波長分散特性を改善できる。
【００２２】図８には１／２波長板１１と１／４波長板１３との角度を５５度に変更した場合のグラフ８３を示している。可視光の範囲（４００ｎｍ〜７００ｎｍ  ）での均一性から評価すれば、１／２波長板１１と１／４波長板１３の角度を５５度にする方が６０度の場合より優れている。しかし、この例に限らず、必要な波長範囲等の要求仕様に応じて角度を調整することによって適切な特性を選択することができる。
……（中略）……
【００２８】
【発明の効果】本願請求項１に記載の発明に係る位相差板は、１／４波長板と１／２波長板とを同じ材料にて形成することが可能であり、且つ、各々の波長板の貼り合わせ角度を変えることにより、特性を調整することが可能であるので、設計の自由度を拡大することができる。
……（中略）……
【００３０】本願請求項３に記載の発明に係る位相差板は、予め設計した角度で貼り合わせて構成しているので、１／４波長板の波長に対するレタデーション特性を均一にでき、この位相差板を用いた液晶ディスプレイ、液晶プロジェクター等の光学システムの特性を改善することができる。
【００３１】本願請求項４に記載の発明に係る円偏光板は、入射光線の波長と角度に対する円偏光選択特性の変動が少なく、この円偏光板を用いた液晶ディスプレイ、液晶プロジェクター、反射防止膜等の光学システムの特性を改善することができる
　
（５）　【図１】、【図２】、【図４】、【図５】、【図７】及び【図８】
　【図１】、【図２】、【図４】、【図５】、【図７】及び【図８】には、それぞれ下記のことが図示されている。
　【図１】本発明の位相差板の第１実施形態を示す説明図。
　【図２】座標軸の定義を示す説明図。
　【図４】第１実施形態と比較分析するための比較例１を示す説明図。
　【図５】比較例１におけるレタデーション特性を示す説明図。
　【図７】第１実施形態におけるポアンカレ球を示す説明図。
　【図８】第１実施形態及び比較例１における波長分散特性を示す説明図。
　
　
３　引用発明の認定
　引用例１の段落【００１４】の「液晶表示素子用色補償板、液晶表示素子用視野角補償板、光学的位相差板、１／２波長板、１／４波長板、旋光性光学素子などの光学機能を有する樹脂層を、任意の角度でもって配向された液晶高分子層により構成し、さらに該高分子層は長尺なフィルムにより構成される。該長尺なフィルムのＭＤ方向に対して任意の角度の方向でもって該高分子液晶層は配向しているものである。」との記載、段落【００２７】の「１／２波長板、１／４波長板および旋光性を有することを必要としない光学的位相差板はねじれ構造を有しないネマチック液晶高分子が用いられる」との記載、及び、段落【００８０】の「このようにして得られた長尺な積層フィルムはその配向がＭＤ方向に対して任意の所定の角度、好ましくはＭＤ方向に対して斜め方向である。」との記載を参酌すると、引用例１には、「ねじれ構造を有しない配向されたネマチック液晶高分子層により構成され、さらに該高分子層は長尺なフィルムにより構成され、かつ、該高分子液晶層は長尺なフィルムのＭＤ方向に対して任意の斜め方向でもって配向している、１／２波長板の光学機能を有する樹脂層」が記載されている。
　引用例１の段落【００７３】の「本発明においては、下の配向基板が所定の角度でもってＭＤ方向に対し斜め方向にラビング処理してなる長尺な配向基板であるので、このラビング処理に対応して所定の角度でもってＭＤ方向に対し斜め方向に配向してなる長尺な液晶高分子フィルムが得られる。」、段落【００７７】の「所定の角度でもってＭＤ方向に対し斜め方向にラビング処理してなる長尺な配向基板それ自体が、透光性基板であるときは固定化された積層体それ自身を、そのままあるいは適宜に偏光板と組み合わせることにより光学素子に使用できる。そのほか支持体としての適宜の透光性基板上に配向固定化された液晶高分子層を移行させて最終的には光学素子として使用されることもできる。」及び段落【００７８】の「透光性基板としては、透明性および光学的等方性を有し、液晶高分子相を支持できるものならば特に限定されないが、長尺なものである必要がある」との記載を参酌すると、引用例１には「液晶高分子層の支持体としての、光学的等方性を有する長尺の透光性基板」が記載されていると認められる。また、「透光性基板」と「液晶高分子層」とが「積層体」を構成していることが理解される。
　以上を総合すると、引用例１には下記の発明（以下、「引用発明」という。）が記載されていると認められる。
　
＜引用発明＞
「液晶高分子層の支持体としての、光学的等方性を有する長尺の透光性基板と、
　ねじれ構造を有しない配向されたネマチック液晶高分子層により構成され、さらに該高分子層は長尺なフィルムにより構成され、かつ、該高分子液晶層は長尺なフィルムのＭＤ方向に対して任意の斜め方向でもって配向している、１／２波長板の光学機能を有する樹脂層とを有する積層体。」
　
　
第４　本願発明と引用発明との対比
　本願発明と引用発明とを対比する。
　引用発明における「液晶高分子層の支持体としての、光学的等方性を有する長尺の透光性基板」が、本願発明における「長尺状の透明支持体」に相当することは当業者には明らかである。
　引用発明における「ねじれ構造を有しない配向されたネマチック液晶高分子層により構成され、さらに該高分子層は長尺なフィルムにより構成され、……（中略）……、１／２波長板の光学機能を有する樹脂層」が本願発明における「長尺状の液晶性化合物を含む光学異方性層」に相当し、当該「樹脂層」の位相差が実質的にπであること、及び、引用発明の「長尺なフィルムのＭＤ方向」が本願発明における「透明支持体の長手方向」に相当することは当業者には明らかである。
　引用発明の「該高分子液晶層は長尺なフィルムのＭＤ方向に対して任意の斜め方向でもって配向している」と本願発明の「光学異方性層の面内の遅相軸と透明支持体の長手方向との角度が実質的に７５゜であり」とは、光学異方性層の面内の遅相軸と透明支持体の長手方向との角度が斜め方向である点において一致している。
　引用発明の積層体は、「光学的等方性を有する長尺の透光性基板」と「１／２波長板の光学機能を有する樹脂層」とを有する「積層体」であるのであるから、「積層体」全体として「位相差板」としての機能している。
　
　以上の点を踏まえると、本願発明と引用発明は、
「長尺状の透明支持体および液晶性化合物を含む光学異方性層を有し、光学異方性層の位相差が実質的にπであり、光学異方性層の面内の遅相軸と透明支持体の長手方向との角度が斜め方向である位相差板」
の点で一致し、下記の相違点の点で相違する。
　
＜相違点＞
　本願発明においては、光学異方性層の面内の遅相軸と透明支持体の長手方向との角度が実質的に７５゜であり、透明支持体および光学異方性層に加えて、さらに複屈折フイルムを有し、複屈折フイルムの位相差が実質的にπ／２であり、複屈折フイルムの面内の遅相軸と透明支持体の長手方向との角度が実質的に１５゜であり、複屈折率フイルムの面内の遅相軸と光学異方性層の面内の遅相軸との角度が実質的に６０゜であるのに対して、引用発明は、高分子液晶層の配向方向と長尺なフィルムのＭＤ方向との交差角が任意の斜め方向であって角度の限定がなく、複屈折フィルムを有していない点。
　
　
第５　相違点の検討・判断
　上記相違点について検討する。
　引用例２には、位相差の波長依存性を低減し、例えば可視光全域に渡って１／４波長板としてほぼ機能する位相差板を実現することを目的として（段落【０００５】を参照。）、直線偏光の向きに対して、１／２波長板１１の延伸軸が−１５度、１／４波長板１３の延伸軸が−７５度の方向に配置すること及び、１／２波長板１１及び１／４波長板１３をポリカーボネイトを延伸処理して作成することが記載されている（段落【００１０】等参照）。ここで、通常用いられる偏光板の透過軸方向としてはＴＤ方向（ＭＤ方向に垂直な方向）になること（例えば引用例１の【０００３】を参照。）、及び、ポリカーボネートにおいては延伸方向が遅相軸になることは技術常識であるから、引用例２には、「１／２波長板の遅相軸がＭＤ方向から７５度、１／４波長板１３の遅相軸がＭＤ方向から１５度の方向に配置する」という技術事項が記載されているということができる（ここで、１／４波長板は、その位相差が実質的にπ／２の複屈折フイルムである。また、１／２波長板の遅相軸と１／４波長板１３の遅相軸とは、６０°の角度で交差することとなる。）。
　引用例１においては、最終的に１／４波長板として用いることも記載されているから（例えば引用例１の【００１４】、【００２７】等参照。）、波長依存性を低減した１／４波長板とするために、位相差板という引用発明と同一技術分野に属する引用例２に記載の技術事項を引用発明と組み合わせることは、当業者が適宜試みるところであると認められる。すなわち、引用発明において、引用例２に記載された「１／２波長板の遅相軸がＭＤ方向（本願発明の「長手方向」に相当する。）から７５度の角度とし、さらに１／４波長板１３（本願発明の「位相差が実質的にπ／２」の「複屈折フィルム」に相当する。）を備え、１／４波長板１３の遅相軸がＭＤ方向から１５度の方向に配置する（このとき、１／２波長板の遅相軸と１／４波長板１３の遅相軸とは、６０°の角度で交差する。）」という技術事項を適用して、相違点に係る発明特定事項を有するようにすることは、当業者にとっては容易に想到し得ることであると認められる。
　したがって、相違点は、引用発明、引用例２に記載された技術事項及び技術常識に基いて当業者が容易に想到し得る事項である。
　そして、本願発明が奏する作用効果も、引用発明、引用例２に記載された技術事項及び技術常識から、当業者が予測できる範囲のものである。
　よって、本願発明は、引用発明、引用例２に記載された技術事項及び技術常識に基いて、当業者が容易に発明をすることができたものである。
　
　
第６　むすび
　以上のとおり、本願発明は、引用発明、引用例２に記載された技術事項及び技術常識に基いて当業者が容易に発明をすることができたものであるから、特許法第２９条第２項の規定により特許を受けることができない。
　したがって、その余の請求項に係る発明について論及するまでもなく、本願は拒絶すべきものである。
　
　よって、結論のとおり審決する。